(57)【特許請求の範囲】
【請求項１】
モルフォリンアクリレートと、２官能の放射線硬化性化合物と、３官能の放射線硬化性化合物と、天然ゴム系微粒子とを含むことを特徴とする接着剤組成物。
【請求項２】
前記３官能の放射線硬化性化合物として、エチレンオキサイドもしくはプロピレンオキサイドで変性されたトリメチロールプロパントリアクリレートを含む請求項１記載の接着剤組成物。
【請求項３】
前記２官能の放射線硬化性化合物として、ポリエチレングリコールジアクリレートを含む請求項１または２記載の接着剤組成物。
【請求項４】
モルフォリンアクリレートと、２官能の放射線硬化性化合物と、３官能の放射線硬化性化合物とを含む放射線硬化性媒体と、天然ゴム系微粒子を含有する水系エマルジョンとを混合する混合工程；および
該混合工程で得られた混合物を攪拌しながら送風下または減圧下で、該水系エマルジョンに含まれていた水を気化させて除去し、該天然ゴム系微粒子が分散している媒体を水から該放射線硬化性媒体に置換する媒体置換工程
を有することを特徴とする接着剤組成物の製造方法。
【請求項５】
基体シート上に感圧接着剤層を有し、
該感圧接着剤層は、モルフォリンアクリレートと、２官能の放射線硬化性化合物と、３官能の放射線硬化性化合物と、天然ゴム系微粒子とを含む接着剤組成物の硬化物であることを特徴とする情報担持用シート。
【発明の詳細な説明】
【技術分野】
【０００１】
本発明は、天然ゴム系微粒子を含む接着剤組成物、特には感圧接着剤組成物として好適な接着剤組成物に関する。また本発明はこの接着剤組成物を用いた情報担持用シートに関する。さらに詳しくは、折り重ね及び切り重ねにより重ね合わせた面を情報担持面としてなる折り畳みシート及び重ね合わせシート等の秘匿性および親展性を有する情報担持用シートや、寸法拡大可能な整理シート、複写用紙などの事務用シートなど、その重ね合わせ面同士を接着する情報担持用シートに関する。
【背景技術】
【０００２】
従来、重ね合わせ面に情報を担持する情報担持用シートにおいては、その重ね合わせ面同士が接着するように、通常、重ね合わせた際に対接するようなパターンで、重ね合わせ面の全面、部分的あるいは線状に感圧接着剤層が設けられている。この感圧接着剤は自着性感圧接着剤とも言われ、その接着剤層同士を対接させた状態で強圧をかけることにより、互いの高分子が自己拡散したりアンカー効果により密着するものであって、組成物の種類や加圧の程度により、永久接着性や再剥離接着性を具現するものである。
【０００３】
このような情報担持用シートの例として、秘匿性および親展性を有するハガキシステム等が実用化され、普及している。
【０００４】
秘匿性および親展性を有するハガキシステムの例としては、個人的用件、プリント情報および印刷情報等の各種情報が記載されたハガキを、折り畳み、切り重ね、または別体同士を重ね合わせたものがある。
【０００５】
これらのハガキシステムにおいては、各種の重ね合わせ態様で接着剤層が剥離可能に圧着され、秘匿性および親展性情報が隠蔽された後、郵送され、受取人が重ね合わせ面を再び剥離して隠蔽情報が読取られる。
【０００６】
また、秘匿性および親展性を有するハガキシステムの他の例として、各種の重ね合わせ態様で接着剤層が剥離不能に圧着され、親展性情報が隠蔽された後、郵送され、受取人が接着部分を切取り除去して重ね合わせ面を再び開き、隠蔽情報が読取られるものがある。
【０００７】
ハガキシステムなどに使用される情報担持用シートとしては、例えば、特許文献１（特開平４−５９３９５号公報）に、基体シートの重ね合わせ面に、非剥離性接着剤基剤（天然ゴム系ラテックス）と、その接着剤基剤に対して非親和性を示す微粒子状充填材からなる接着剤組成物の層を設けたものが開示されている。また、特許文献２（特開平１０−２６５７４２号公報）には、紫外線、電子線、Ｘ線、ｉ線、ｇ線などの放射線で硬化されたアクリル系硬化物を感圧接着剤として利用することが開示されている。さらに、特許文献３（特開２００４−２５３４号公報）には、放射線硬化性で、天然ゴム系微粒子とカルボキシル基含有アクリル化合物とを含有する接着剤組成物が開示されている。
【０００８】
【特許文献１】特開平４−５９３９５号公報
【特許文献２】特開平１０−２６５７４２号公報
【特許文献３】特開２００４−２５３４号公報
【発明の開示】
【発明が解決しようとする課題】
【０００９】
近年、情報担持用シートに情報を記録するためのプリンターが高速化している。プリンターが高速化すると、情報担持用シート上の接着剤層にかかる負担が大きくなり、接着剤層から接着剤がはがれ、カスが出るなどの現象が発生することがある。このため、このような現象を回避し、より高速なプリンターに対応可能な情報担持用シートが求められていた。
【００１０】
本発明の目的は、カス発生などの現象を防止し、より高速なプリンターで情報を記録するに好適な接着剤層を形成できる接着剤組成物を提供することである。
【００１１】
本発明の別の目的は、このような接着剤組成物を好適に製造することのできる接着剤組成物の製造方法を提供することである。
【００１２】
本発明の別の目的は、カス発生などの現象を防止し、より高速なプリンターで情報を記録するに好適な情報担持用シートを提供することである。
【課題を解決するための手段】
【００１３】
本発明により、モルフォリンアクリレートと、２官能の放射線硬化性化合物と、３官能の放射線硬化性化合物と、天然ゴム系微粒子とを含む接着剤組成物が提供される。
【００１７】
上記接着剤組成物において、前記３官能の放射線硬化性化合物として、エチレンオキサイドもしくはプロピレンオキサイドで変性されたトリメチロールプロパントリアクリレートを含むことが好ましい。
【００１８】
上記接着剤組成物において、前記２官能の放射線硬化性化合物として、ポリエチレングリコールジアクリレートを含むことが好ましい。
【００１９】
本発明により、モルフォリンアクリレートと、２官能の放射線硬化性化合物と、３官能の放射線硬化性化合物とを含む放射線硬化性媒体と、天然ゴム系微粒子を含有する水系エマルジョンとを混合する混合工程；および
該混合工程で得られた混合物を攪拌しながら送風下または減圧下で、該水系エマルジョンに含まれていた水を気化させて除去し、該天然ゴム系微粒子が分散している媒体を水から該放射線硬化性媒体に置換する媒体置換工程
を有することを特徴とする接着剤組成物の製造方法が提供される。
【００２０】
本発明により、基体シート上に感圧接着剤層を有し、
該感圧接着剤層は、モルフォリンアクリレートと、２官能の放射線硬化性化合物と、３官能の放射線硬化性化合物と、天然ゴム系微粒子とを含む接着剤組成物の硬化物であることを特徴とする情報担持用シートが提供される。
【発明の効果】
【００２１】
本発明により、カス発生などの現象を防止することができ、より高速なプリンターで情報を記録するに好適な接着剤層を形成できる接着剤組成物が提供される。
【００２２】
本発明により、このような接着剤組成物を好適に製造することのできる接着剤組成物の製造方法が提供される。
【００２３】
また本発明により、カス発生などの現象を防止することができ、より高速なプリンターで情報を記録するに好適な情報担持用シートが提供される。
【発明を実施するための最良の形態】
【００２４】
〔天然ゴム系微粒子〕
天然ゴム系微粒子は天然ゴム系ゴム等の微粒子であり、圧着により接着力を発現する主成分であり、天然ゴム系ゴムとしては、天然ゴムの主成分であるイソプレン骨格を有し、自着性を有するものを適宜採用でき、天然ゴムおよび合成ゴムの何れでも構わない。その例としては天然ゴムやイソプレンゴムを挙げることができる。
【００２５】
放射線硬化性媒体に対する天然ゴム系微粒子の分散性および相溶性を向上する観点から、天然ゴム系微粒子として、天然ゴム系ゴムとアクリル系モノマーとの共重合体、特には天然ゴム系ゴムにアクリル系モノマーをグラフト重合した共重合体が好ましい。
【００２６】
アクリル系モノマーとしては、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸オクチル、（メタ）アクリル酸２−エチルヘキシル、（メタ）アクリル酸デシル、（メタ）アクリル酸ドデシル、（メタ）アクリル酸ラウリル、（メタ）アクリル酸ラウリル−トリデシル、（メタ）アクリル酸トリデシル、（メタ）アクリル酸セチル−ステアリル、（メタ）アクリル酸ステアリル、（メタ）アクリル酸シクロヘキシル、（メタ）アクリル酸ベンジル及びメタクリル酸フェニル等の（メタ）アクリル酸エステル類；（メタ）アクリル酸アミド及び（メタ）アクリル酸メチロールアミド等の（メタ）アクリル酸アミド類；（メタ）アクリル酸、（メタ）アクリル酸ヒドロキシエチル、（メタ）アクリル酸ヒドロキシプロピル、（メタ）アクリル酸ヒドロキシブチル、（メタ）アクリル酸ジメチルアミノエチル、（メタ）アクリル酸ジエチルアミノエチル、（メタ）アクリル酸ブチルアミノエチル、（メタ）アクリル酸グリシジル及び（メタ）アクリル酸テトラヒドロフルフリル等の反応性アクリル系モノマー類；ジ（メタ）アクリル酸エチレン、ジ（メタ）アクリル酸ジエチレングリコール、ジ（メタ）アクリル酸トリエチレングリコール、ジ（メタ）アクリル酸テトラエチレングリコール、ジ（メタ）アクリル酸デカエチレングリコール、ジ（メタ）アクリル酸ペンタデカエチレングリコール、ジ（メタ）アクリル酸ペンタコンタヘクタエチレングリコール、ジ（メタ）アクリル酸ブチレン、（メタ）アクリル酸アリル、トリ（メタ）アクリル酸トリメチロールプロパン、テトラ（メタ）アクリル酸ペンタエリスリトール及びジ（メタ）アクリル酸フタル酸ジエチレングリコール等の架橋性アクリル系モノマー類などを使用でき、これらを２種以上併用することもできる。
【００２７】
また、天然ゴム系微粒子の分散性を向上することに加え、接着剤組成物の基体シートへの定着性を向上するために、天然ゴム系微粒子として、天然ゴム系ゴムとスチレン系モノマーとの共重合体、特には天然ゴム系ゴムにスチレン系モノマーをグラフト重合した共重合体を用いることも好ましい。
【００２８】
スチレン系モノマーとしては、スチレン、α−メチルスチレン、ｐ−メチルスチレン、α−メチル−ｐ−メチルスチレン、ｐ−メトキシスチレン、ｏ−メトキシスチレン、２，４−ジメチルスチレン、クロロスチレン及びブロモスチレン等を使用でき、これらを２種以上併用することもできる。
【００２９】
なお、以上のような観点から、天然ゴム系微粒子として、天然ゴム系ゴム、アクリル系モノマー及びスチレン系モノマーの共重合体、特には天然ゴム系ゴムにアクリル系モノマーおよびスチレン系モノマーをグラフト重合したものを使用することもできる。また、必要に応じて、２種以上の天然ゴム系微粒子を併用することもできる。
【００３０】
天然ゴム系ゴムとアクリル系モノマーおよび／またはスチレン系モノマーとの反応比としては、天然ゴム系微粒子１００質量部に対して、アクリル系モノマー及びスチレン系モノマーの合計量を１〜８０質量部の範囲とすることができる。
【００３１】
特に、天然ゴム系微粒子として、天然ゴム系ゴムとアクリル系モノマーとの共重合体を用いることが好ましい。天然ゴム系ゴムにアクリル系モノマーをグラフト重合すると、天然ゴム系ゴムのゴム的性質が樹脂的性質に変性され、天然ゴム系微粒子の放射線硬化性媒体への分散性が向上し、接着剤組成物の安定性が優れたものになる。この効果を優れて発揮させる観点から、天然ゴム系ゴム１００質量部に対してアクリル系モノマーが１５質量部以上グラフト重合された天然ゴム系微粒子を用いることが好ましい。一方、接着剤組成物製造の容易さの観点から、また接着剤組成物の接着力の観点から、天然ゴム系ゴム１００質量部に対して好ましくは３０質量部以下、より好ましくは２０質量部以下のアクリル系モノマーがグラフト重合された天然ゴム系微粒子を用いる。
【００３２】
〔放射線硬化性媒体、放射線硬化性化合物〕
放射線硬化性媒体は、天然ゴム系微粒子を分散させることのできる媒体であって、放射線によって硬化可能なものである。放射線硬化性媒体としては、放射線硬化性化合物を用いることができ、また放射線硬化性化合物に他の成分を混合したものを用いることができる。ここでいう他の成分としては例えば界面活性剤や分散剤などを挙げることができる。なお、本発明で言う硬化とは、網目構造の形成による硬化のみならず、重合反応の進行などに伴い流動性が低下することなども含むものとする。
【００３３】
本発明においては、放射線硬化性化合物として、媒体置換（後に詳述する）を良好に行うことができ放射線により良好に硬化するもののうち、２官能の放射線硬化性化合物と、１官能の放射線硬化性化合物と、３官能の放射線硬化性化合物とを用いる。ただし、１官能の放射線硬化性化合物として、特にモルフォリンアクリレートを用いる。ここで、１官能、２官能、３官能とは、１分子中にそれぞれ１個、２個、３個の放射線重合性官能基が存在することを意味する。
【００３４】
２官能の放射線硬化性化合物に加えて１官能の放射線化合物を含む接着剤組成物が硬化した接着剤層においては、接着剤層の弾性が向上し、接着剤層が脆さに起因してはがれることが防止される。この結果、高速プリンターで印刷する場合でも、カス発生が抑制される。２官能の放射線硬化性化合物に加えて３官能の放射線化合物を含む接着剤組成物が硬化した接着剤層においては、接着剤層の表面硬度が向上し、接着剤層表面が破壊されることが防止される。この結果、高速プリンターで印刷する場合でも、カス発生が抑制される。２官能の放射線硬化性化合物に加えて１官能の放射線化合物と３官能の放射線化合物を含む接着剤組成物が硬化した接着剤層においては、両者の効果があわせて発揮され、高速プリンターで印刷する場合でも、カス発生が一層抑制され、好ましい。
【００３５】
本発明においては、以下に述べる放射線硬化性化合物から、２官能の放射線硬化性化合物と１官能および３官能の放射線硬化性化合物との組み合わせを選んで採用することができる。ただし、１官能の放射線硬化性化合物として、特にモルフォリンアクリレートを用いる。
【００３６】
放射線硬化性化合物として、媒体置換性、硬化性および得られる感圧接着剤層の性能の観点から、放射線硬化性アクリル化合物および含環状エーテル放射線硬化性化合物が好ましく、必要に応じて、これらを併用することもできる。
【００３７】
放射線硬化性アクリル化合物としては、接着剤組成物および感圧接着剤層の良好な性能を実現する観点から、少なくとも１以上のアクリロイル基またはメタクリロイル基を有するオリゴマーが好ましい。また、アクリロイル基またはメタクリロイル基を２以上有するオリゴマーがより好ましい。更に、これらの（メタ）アクリロイル基に加え、ラジカル反応性の不飽和基を同時に有するオリゴマーを用いることもできる。この様な不飽和基としては、アリル基、メタリル基などを挙げることができる。
【００３８】
オリゴマーは、重量平均分子量が３０〜１０００であることが好ましく、オリゴエチレングリコール、エポキシ樹脂オリゴマー、ポリエステル樹脂オリゴマー、ポリアミド樹脂オリゴマー、ウレタン樹脂オリゴマー、オリゴビニルアルコール、フェノール樹脂オリゴマー等を使用することができる。
【００３９】
以上のような放射線硬化性アクリル化合物の好ましい具体例としては、オリゴエチレングリコールジ（メタ）アクリレート、ノニルフェノールＥＯ変成（ｎ＝４）アクリレート、エポキシ樹脂オリゴマーのアクリル酸エステル（例えば、ビスフェノールＡのジグリシジルエーテルジアクリレート）、エポキシ樹脂オリゴマーとアクリル酸とメチルテトラヒドロフタル酸無水物との反応生成物、エポキシ樹脂オリゴマーと２−ヒドロキシエチルアクリレートとの反応生成物、エポキシ樹脂オリゴマーのジグリシジルエーテルとジアリルアミンとの反応生成物、グリシジルジアクリレートと無水フタル酸との開環共重合エステル、メタクリル酸二量体とポリオールとのエステル、アクリル酸と無水フタル酸とプロピレンオキシドから得られるポリエステル、オリゴエチレングリコールと無水マレイン酸とグリシジルメタクリレートとの反応生成物、オリゴビニルアルコールとＮ−メチロールアクリルアミドとの反応生成物、オリゴビニルアルコールを無水コハク酸でエステル化した後グリシジルメタクリレートを付加させたもの、ピロメリット酸二無水物のジアリルエステル化物にｐ，ｐ’−ジアミノジフェニルを反応させて得られるオリゴマー、エチレン−無水マレイン酸共重合体とアリルアミンとの反応生成物、メチルビニルエーテル−無水マレイン酸共重合体と２−ヒドロキシエチルアクリレートとの反応生成物、これにさらにグリシジルメタクリレートを反応させたもの、ウレタン結合を介してオリゴオキシアルキレンセグメント又は飽和オリゴエステルセグメントあるいはその両方が連結し、両末端にアクリロイル基又はメタクロイル基を有するウレタン系オリゴマー、末端アクリル変性イソプレンゴム又はブタジエンゴムを挙げることができ、中でも、オリゴエチレングリコールジ（メタ）アクリレートが好ましい。
【００４０】
また、必要に応じて、放射線硬化性アクリル化合物として、光重合性モノマーを用いることもできる。好ましい光重合性モノマーの例として、（メタ）アクリル酸、（メタ）アクリル酸エステル、例えばアルキル、シクロアルキル、ハロゲン化アルキル、アルコキシアルキル、ヒドロキシアルキル、アミノアルキル、テトラヒドロフルフリル、アリル、グリシジル、ベンジル、フェノキシアクリレート、フェノキシメタクリレート、アルキレングリコール、ポリオキシアルキレングリコールのモノ又はジアクリレート及びメタクリレート、トリメチロールプロパントリアクリレート及びメタクリレート、ペンタエリトリットテトラアクリレート及びメタクリレートなど、アクリルアミド、メタクリルアミド又はその誘導体、例えばアルキル基やヒドロキシアルキル基でモノ置換又はジ置換されたアクリルアミド及びメタクリルアミド、ジアセトンアクリルアミド及びメタクリルアミド、Ｎ，Ｎ’−アルキレンビスアクリルアミド及びメタクリルアミドを挙げることができる。
【００４１】
また、特に硬化収縮が支障となる用途の場合には、放射線硬化性アクリル化合物として例えば、イソボルニルアクリレート又はメタクリレート、ノルボルニルアクリレート又はメタクリレート、ジシクロペンテノキシエチルアクリレート又はメタクリレート、ジシクロペンテノキシプロピルアクリレート又はメタクリレートなど、ジエチレングリコールジシクロペンテニルモノエーテルのアクリル酸エステル又はメタクリル酸エステル、オリゴオキシエチレン又はオリゴプロピレングリコールジシクロペンテニルモノエーテルのアクリル酸エステル又はメタクリル酸エステルなど、ジシクロペンテニルシンナメート、ジシクロペンテノキシエチルシンナメート、ジシクロペンテノキシエチルモノフマレート又はジフマレートなど、３，９−ビス（１，１−ビスメチル−２−オキシエチル）−スピロ［５，５］ウンデカン、３，９−ビス（１，１−ビスメチル−２−オキシエチル）−２，４，８，１０−テトラオキサスピロ［５，５］ウンデカン、３，９−ビス（２−オキシエチル）−スピロ［５，５］ウンデカン、３，９−ビス（２−オキシエチル）−２，４，８，１０−テトラオキサスピロ［５，５］ウンデカンなどのモノ−もしくはジアクリレート又はモノ−もしくはジメタアクリレート、あるいはこれらのスピログリコールのエチレンオキシド又はプロピレンオキシド付加重合体のモノ−もしくはジアクリレート、又はモノ−もしくはジメタアクリレート、又はこれらのモノアクリレート又はメタクリレートのメチルエーテル、１−アザビシクロ［２，２，２］−３−オクテニルアクリレート又はメタクリレート、ビシクロ［２，２，１］−５−ヘプテン−２，３−ジカルボキシルモノアリルエステルなど、ジシクロペンタジエニルアクリレート又はメタクリレート、ジシクロペンタジエニルオキシエチルアクリレート又はメタクリレート、ジヒドロジシクロペンタジエニルアクリレート又はメタクリレートを用いることが好ましい。
【００４２】
また、放射線硬化性の多官能性アクリル化合物としては、例えば、共重合性のα，β−不飽和多価カルボン酸の（メタ）アクリルエステル、ジメタクリル酸エチレングリコール、ジメタクリル酸１，３−ブチレングリコール、ジメタクリル酸１，４−ブチレングリコール、ジメタクリル酸プロピレングリコール等のジメタクリル酸アルキレングリコールエステル、トリメチロールプロパンＥＯ付加トリアクリレートを用いることができる。
【００４３】
また、必要に応じて、アクリル系モノマー、重合度２〜１０のアクリル系オリゴマー、これらの混合物などを併用することもできる。
【００４４】
更に、パラクミルフェノールＥＯ変成（ｎ＝１）アクリレートのように、放射線硬化性アクリル化合物のオリゴマー成分をモノマー成分に置き換えたものを放射線硬化性アクリル化合物として使用することもできる。
【００４５】
一方、含環状エーテル放射線硬化性化合物としては、接着剤組成物および感圧接着剤層の良好な性能を実現する観点から、また、環状エーテル構造の開環性の観点から、２〜１２個の炭素と１〜６個の酸素とを含む環状エーテル構造を１以上含む含環状エーテル放射線硬化性化合物が好ましい。更に、上記炭素数は６以下がより好ましく、４以下が更に好ましく、酸素数は４以下が好ましく、２以下が更に好ましい。また、環状エーテル構造を２以上含む含環状エーテル放射線硬化性化合物がより好ましい。
【００４６】
より具体的には、環状エーテル構造として−Ｏ−を含む橋かけ構造が好ましく、グリシジル基などのエポキシ環を有する基を有する化合物が含環状エーテル放射線硬化性化合物として好ましい。
【００４７】
更に、環状エーテル構造に加え、ラジカル反応性の不飽和基を同時に有する化合物を用いることもできる。この様な不飽和基としては、アクリロイル基、メタクリロイル基、アリル基、メタリル基などを挙げることができる。
【００４８】
また、以上のような環状エーテル構造を有する基や不飽和基は、接着剤組成物および感圧接着剤層の良好な性能を実現する観点から、モノマー成分およびオリゴマー成分に結合していることが好ましい。
【００４９】
このオリゴマー成分は、重量平均分子量が５０〜１０００であることが好ましく、オリゴエチレングリコール、エポキシ樹脂オリゴマー、ポリエステル樹脂オリゴマー、ポリアミド樹脂オリゴマー、ウレタン樹脂オリゴマー、オリゴビニルアルコール、フェノール樹脂オリゴマー等を使用することができる。
【００５０】
これらのオリゴマー成分に環状エーテル構造が結合した化合物としては、例えば、オリゴエチレングリコールジグリシジルエーテルを挙げることができる。
【００５１】
また、モノマー成分の種類としては、上記のようなオリゴマー成分のモノマーが好ましく、このようなモノマー成分に環状エーテル構造が結合した化合物としては、例えば、グリシジル基が２個の例としてエチレングリコールジグリシジルエーテル、グリシジル基が３個の例としてトリメチロールプロパントリグリシジルエーテルを挙げることができる。
【００５２】
１分子中に２個の放射線重合性官能基を有する放射線硬化性化合物において、放射線重合性官能基としては、放射線硬化性化合物が放射線硬化性アクリル化合物の場合、（メタ）アクリロイル基などとすることができ、放射線硬化性化合物が含環状エーテル放射線硬化性化合物の場合、エポキシ基などとすることができる。
【００５３】
以上述べた放射線硬化性化合物から、２官能放射線硬化性化合物と、１官能放射線硬化性化合物および３官能放射線硬化性化合物との組み合わせを選ぶことができるが、接着剤層の高速プリンターへの耐性の観点から、特に、２官能の放射線硬化性化合物としては親水性がより高いポリエチレングリコールジアクリレート（ｎ＝１３〜１４）などの２官能放射線硬化性モノマーが好ましく、１官能の放射線硬化性化合物としてはモルフォリンアクリレートを用い、３官能の放射線硬化性化合物としてはトリメチロールプロパン（ＥＯ変性もしくはＰＯ変性）トリアクリレートなどの３官能放射線硬化性モノマーが好ましい。なお、ＥＯおよびＰＯはそれぞれエチレンオキサイドおよびプロピレンオキサイドを示す。
【００５４】
接着剤組成物において、放射線硬化性化合物の総量の、天然ゴム系微粒子１００質量部に対する比率は、得られる接着剤組成物および接着剤層の性能の観点から、５０質量部以上が好ましく、８０質量部以上がより好ましく、１００質量部以上が更に好ましく、一方、５００質量部以下が好ましく、３００質量部以下がより好ましく、２００質量部以下が更に好ましい。
【００５５】
１官能の放射線硬化性化合物は、天然ゴム系微粒子１００質量部に対して、接着剤層の弾性を向上させる観点から２０質量部以上が好ましく、３０質量部以上がより好ましく、接着剤層のタック性の観点から６０質量部以下が好ましく、５０質量部以下がより好ましい。
【００５６】
３官能の放射線硬化性化合物は、天然ゴム系微粒子１００質量部に対して、接着剤層の表面硬度を向上させる観点から２０質量部以上が好ましく、３０質量部以上がより好ましく、接着剤層の接着力の観点から６０質量部以下が好ましく、５０質量部以下がより好ましい。
【００５７】
使用する放射線硬化性化合物の種類によって、適宜重合開始剤を接着剤組成物に含ませることもできる。重合開始剤としては、例えば、ベンゾインやベンゾインエチルエーテル、ベンゾイン−ｎ−プロピルエーテル、ベンゾイン−イソプロピルエーテル、ベンゾインイソブチル−エーテルなどのベンゾインアルキルエーテル類、２，２−ジメトキシ−２−フェニルアセトフェノン、ベンゾフェノン、ベンジル、ジアセチル、ジフェニルスルフィド、エオシン、チオニン、９，１０−アントラキノン、２−エチル−９，１０−アントラキノン、メチルベンゾイルホルメート等が挙げられる。これらの重合開始剤は単独で用いてもよいし、２種以上を組み合わせて用いてもよい。その使用量は、放射線硬化性化合物の合計量１００質量部に対し、０．１〜３０質量部とすることができる。
【００５８】
〔接着剤組成物の製造〕
ここで、本発明の接着剤組成物を製造する方法の一例につき、図１を用いて説明する。
【００５９】
先ず、図１（ａ）に示すように、放射線硬化性媒体３２に、天然ゴム系微粒子３０を例えば４０質量％以上８０質量％以下含有する水系エマルジョン３１を添加する。水系エマルジョンは、分散媒が水であるエマルジョンであり、ここでは水に天然ゴム微粒子が分散したものである。
【００６０】
これを混合し、混合物３３を攪拌しながら、図１（ｂ）に示すように例えば温浴３４等を用いて加熱する。加熱により、水系エマルジョンの媒体である水が気化し、混合物外に徐々に除去される。そして、水の減少に伴い、分散媒体が水から放射線硬化性媒体に置換される（図１（ｃ））。
【００６１】
放射線硬化性媒体として放射線硬化性化合物をそのまま用いてもよいし、界面活性剤や分散剤など他の成分を含む接着剤組成物を製造する場合は、他の成分と放射線硬化性化合物とを混合して放射線硬化性媒体とし、これに必要に応じて充填材を分散させた上で、水系エマルジョンと混合し、媒体を置換することができる。場合によっては、放射線硬化性化合物と水系エマルジョンを混合し、媒体を置換した後に充填材や上記他の成分を分散あるいは混合することもできる。
【００６２】
この方法を実際に行うと、水の減少に伴い混合物の粘度が上昇し、分散媒体が置換されると混合物の粘度が急激に低下する。このような急激な粘度の変化は相転移に起因するものと考えられ、この方法を採用することにより、天然ゴム系微粒子の凝集などが発生することが抑制され、天然ゴム系微粒子が良好に分散した接着剤組成物を得ることができる。
【００６３】
また、天然ゴム系微粒子の分散性に加え、得られる接着剤組成物および接着剤層の性能の観点から、天然ゴム系微粒子の平均粒子径としては、０．０１μｍ以上が好ましく、０．０３μｍ以上がより好ましく、０．０５μｍ以上が更に好ましく、一方、５μｍ以下が好ましく、１μｍ以下がより好ましく、０．５μｍ以下が更に好ましい。なお、平均粒子径は、光散乱法などを用いて重量基準により測定する。またこのような範囲の粒子径は例えば接着剤組成物をオフセット印刷する場合にも好適である。
【００６４】
また、上記のような方法を採用すると、天然ゴム系微粒子含有水系エマルジョンから媒体である水を除去したり、天然ゴム系微粒子を乾燥させることなく、天然ゴム系微粒子の分散を良好に保ったまま、分散媒体を直接置換できる。この結果、得られる接着剤組成物の含水率を容易に低くすることもでき、具体的には好ましくは１０質量％以下、より好ましくは５質量％以下、更に好ましくは１質量％以下とすることができる。
【００６５】
所望の平均粒子径を有する天然ゴム系微粒子が優れて均一に分散され、含水率が優れて低い接着剤組成物を得る観点から、天然ゴム系微粒子含有水系エマルジョン１００質量部に対する、放射線硬化性媒体の比率を、２５質量部以上とすることが好ましく、４０質量部以上がより好ましく、５０質量部以上が更に好ましく、一方、２５０質量部以下が好ましく、１５０質量部以下がより好ましく、１００質量部以下が更に好ましい。
【００６６】
また、所望の平均粒子径を有する天然ゴム系微粒子が優れて均一に分散され、含水率が優れて低い接着剤組成物を得る観点から、天然ゴム系微粒子含有水系エマルジョンの水分を気化させる温度は、２０℃以上が好ましく、３０℃以上がより好ましく、４０℃以上が更に好ましく、一方、８０℃以下が好ましく、６０℃以下がより好ましく、５０℃以下が更に好ましい。このために、送風の温度を上記範囲の温度とすることができる。また減圧の際には温浴等の加熱手段により、放射線硬化媒体と天然ゴム系微粒子含有水系エマルジョンの混合物を加熱して上記温度範囲にすることもできる。
【００６７】
所望の平均粒子径を有する天然ゴム系微粒子が優れて均一に分散され、含水率が優れて低い接着剤組成物を高い生産性で得る観点から、天然ゴム系微粒子含有水系エマルジョンの水分を気化させる際に、温浴に加え、温風を送風する、減圧する等により、気化した水分を強制的に除去し、３０分〜５時間程度で分散媒体の置換を終了することが好ましい。温浴に替えて、温風を送風し、加熱とともに気化した水分を強制的に除去することもできる。
【００６８】
天然ゴム系微粒子として、天然ゴム系ゴムとアクリル系モノマー及びスチレン系モノマーの少なくとも何れか一方との共重合体を使用する場合は、水系エマルジョンと放射線硬化性媒体を混合して分散媒体を置換するに先立ち、共重合体を合成すればよい。
【００６９】
このような共重合体は、天然ゴム系微粒子含有水系エマルジョンにアクリル系モノマー及びスチレン系モノマーの少なくとも何れか一方を添加し、天然ゴム系エマルジョン中でアクリル系モノマー及びスチレン系モノマーの少なくとも何れか一方をビニル重合して合成できる。
【００７０】
この場合、重合開始剤として、例えば、有機過酸化物系のものを使用でき、有機過酸化物およびエチレンジアミン類より成るレドックス系開始剤が好ましく、中でもｔ−ブチルハイドロパーオキサイド（ｔ−ＢＨＰＯ）及びテトラエチレンペンタアミン（ＴＥＰＡ）より成るレドックス系開始剤が好ましい。また、有機過酸化物としては、ケトンパーオキサイド、ジアシルパーオキサイド、ジアルキルパーオキサイド、パーオキシケタール、パーオキシエステル、パーオキシカーボネート等が好ましく、エチレンジアミン類としては、エチレンジアミン（ＥＤＡ）、ジエチレントリアミン（ＤＥＴＡ）、テトラエチレンテトラアミン（ＴＥＴＡ）、ペンタエチレンヘキサミン（ＰＥＨＡ）等が好ましい。
【００７１】
また、重合開始剤の使用量は、天然ゴム系微粒子の１００質量部に対して０．０１〜１０質量部の範囲とすることができる。
【００７２】
更に、必要に応じて、テルペン樹脂、ロジン、油溶性フェノール樹脂、クマロンインデン樹脂、石油系炭化水素樹脂、テルペン樹脂の誘導体、ロジンの誘導体、油溶性フェノール樹脂の誘導体、クマロンインデン樹脂の誘導体、石油系炭化水素樹脂の誘導体などの粘着付与剤を共重合体に添加することもできる。
【００７３】
以上のようにして得られる共重合体を合成した直後のエマルジョンは、共重合体に加え未反応のモノマー等を含有している。このような共重合体を精製してもよいが、精製することなく、合成直後のエマルジョンに放射線硬化性媒体を混合し、分散媒体を置換することもできる。
【００７４】
分散媒体を置換後、接着剤層を形成する際に放射線硬化性媒体を硬化するための重合開始剤を、必要に応じて更に添加することができる。
【００７５】
また、得られる接着剤層の接着力と接着剤層の基材への定着性を向上させる観点から、スチレン−ブタジエンゴムラテックスを天然ゴム系微粒子に添加することもできる。スチレン−ブタジエンゴムラテックスは、接着剤組成物が塗布される基体と天然ゴム系微粒子との密着性を向上すると考えられる。
【００７６】
スチレン−ブタジエンゴムラテックスはスチレン−ブタジエンゴム（ＳＢＲ）から主になり、ＳＢＲとしては、ＳＢＲドライバー及びＳＢＲラテックス等の乳化重合ＳＢＲ；ランダムＳＢＲ、ブロックＳＢＲ及び対称ブロックＳＢＲ等の溶液重合ＳＢＲ等を用いることができる。
【００７７】
また、ＳＢＲの特性は、スチレン及びブタジエンの共重合比に大きく依存する。このような観点から、スチレン含有量が低い（３０質量％以下）もの、スチレン含有量が中程度（３０質量％より多く７０質量％以下）のもの、スチレン含有量が高い（７０質量％を超える）もの等から選択し、スチレン−ブタジエンゴムラテックスにおいて使用することができる。
【００７８】
スチレン−ブタジエンゴムラテックスの主成分として使用されるＳＢＲとしては、非変性タイプ、ビニルピリジン変性タイプ及びカルボキシ変性タイプル等を挙げることができる。中でも、基体シートとの密着性に優れ、天然ゴム系微粒子と基体シートとの接着力を優れて向上できるため、カルボキシ変性されたスチレン−ブタジエンゴムラテックスが好ましい。
【００７９】
天然ゴム系微粒子およびスチレン−ブタジエンゴムラテックスの混合比としては、天然ゴム系微粒子の接着力を向上させる観点から、天然ゴム系微粒子１００質量部に対してスチレン−ブタジエンゴムラテックスを、１質量部以上とすることが好ましく、５質量部以上がより好ましい。一方、天然ゴム系微粒子の他の特性を損なわないために、５０質量部以下が好ましく、３０質量部以下がより好ましく、２０質量部以下が更に好ましい。
【００８０】
また、スチレン−ブタジエンゴムラテックスの含有量を適度な値とすることにより、得られる接着剤層とインク及びトナー等の印刷剤との優れた相互作用を実現できるため、印刷剤の優れた定着性を実現できる。更に、接着剤層を圧着した後の接着強度を適度とできるため、圧着後の不必要な時に接着剤層が剥離することを抑制でき、必要に応じて圧着後の所望時に接着剤層を容易に剥離することができる。
【００８１】
〔充填材〕
さらに、得られる感圧接着剤組成物の優れた耐ブロッキング性を実現するため、接着剤組成物に、天然ゴム系微粒子に対して非親和性の、つまり天然ゴム微粒子との間で化学反応を起こさない充填材を添加することが好ましい。充填材の添加により接着剤層の表面（接着面）に凹凸が形成されるため、接着面の圧着に先立ち接着面が他の面に接着することが抑制され、耐ブロッキング性が向上すると考えられる。
【００８２】
加えて、充填材を添加して接着剤層の表面（接着面）に凹凸を形成すれば、接着面の圧着後に接着面同士の融着が進行し、接着力が高進することも抑制できると考えられる。これらの結果、接着面の圧着後に接着面を剥離する必要がある場合、容易に接着面を剥離することができる。
【００８３】
充填材の幅は０．１μｍ以上が好ましく、より好ましくは０．５μｍ以上さらに好ましくは１μｍ以上で、オフセット印刷の転写性の観点から１５μｍ以下が好ましく、より好ましくは１０μｍ以下、さらに好ましくは５μｍ以下の微粒子を用いることが好ましい。このような微粒子状充填材を用いることによって、接着層の耐ブロッキング性が特に優れたものとなるが、その理由は接着剤層の表面を凹凸状に形成し易いためである。
【００８４】
さらに、このような微粒子状充填材を用いることは、接着剤組成物をオフセット印刷によって基体シート上に塗工して接着剤層を形成するに好適である。オフセット印刷法は、版上のインキを一旦転写体（ゴム胴など）に転移させ、転写体上のインキを被印刷物に印刷する。つまり、インキの転写工程が存在し、例えば、インキを練る際のローラ間の転写、このローラから版胴への転写、版胴から転写用ゴム胴への転写、ゴム胴から紙などの被印刷物への転写など、転写を繰り返すことが多い。このとき、ローラもしくは胴間のニップ幅より大きな粒子は良好に転写されにくい。接着剤層に幅が０．１μｍ以上の充填材微粒子が存在することにより、充填材の耐ブロッキング性向上効果が優れて発揮され、幅が１５μｍ以下であることにより、オフセット印刷の転写工程で充填材も良好に転写され、その結果、得られる接着剤層の耐ブロッキング性を優れたものにすることができる。
【００８５】
微粒子の幅とは、互いに平行な二つの面で微粒子を挟み、二つの面の間の距離が最小となるときのその距離を意味する。微粒子の幅は、例えば、微粒子が球形であれば直径であり、平板状であればその厚みを意味する。
【００８６】
充填材の材質としては、天然ゴム系微粒子に対して非親和性の材料から適宜選ぶことができる。例えば、充填材として、シリカ系充填材、タルク系充填材およびシリコン系充填材を挙げることができる。すなわち、充填材としてシリカ、タルクまたはシリコンを主成分とする微粒子（シリカ、タルクまたはシリコンからなる微粒子を含む）を用いることができる。接着剤層の透明性を阻害しないようにする必要がある場合には、充填材として、粒子形状が規則的に整ったものが好ましい。このようなものとしては、例えば、各種シリカ系充填材、各種デンプン系充填材、合成ゼオライト、微球状（メタ）アクリル樹脂、微球状ポリエチレン、球状アルミナ、ガラス粉末、シラスバルーン、活性白土、酸化チタン及び酸化亜鉛などが挙げられる。これらの充填材は、単独で用いてもよいし、２種以上組み合わせて用いてもよい。
【００８７】
シリカは、多孔性微粒子とするのが容易であり、多孔性のシリカ系充填材は、情報担持用シートに情報を印刷するプリンターにおいて定着器をクリーニングするために用いられるシリコンオイルなどを吸収することができ、その結果、情報担持用シートに印刷された画像の品質が良好となる。この観点でシリカ系充填材を用いることが好ましい。
【００８８】
タルクは、摩擦を低減させる滑り性を持たせることができ、表面の滑り性が上がることにより、接着剤が塗工された表面が向かい合っても、向かい合った表面同士が滑ることにより、耐ブロッキング性を向上させることができる。この観点でタルク系充填材を用いることが好ましい。
【００８９】
シリコンパウダーは、球状シリコーンゴムパウダーの表面をシリコーンレジンで被覆した球状粉末であり、シリコーン自体がラベルなどの剥離剤として使用されており、それにより、表面上に存在すると接着剤同士の表面が向かい合っても、接着剤同士がくっつかない部分が存在してくることにより、耐ブロッキング性を向上させることができる。この観点でシリコン系充填材を用いることが好ましい。
【００９０】
シリカ系充填材の接着剤組成物中の含有量は、耐ブロッキング性向上の観点から、放射線硬化性化合物１００質量部に対して５質量部以上が好ましく、１０質量部以上がより好ましい。また接着剤組成物の接着性の観点から、３０質量部以下が好ましく、２０質量部以下がより好ましい。
【００９１】
タルクを主成分とする充填材の接着剤組成物中の含有量は、耐ブロッキング性向上の観点から、放射線硬化性化合物１００質量部に対して５質量部以上が好ましく、１０質量部以上がより好ましい。また接着剤組成物の接着性の観点から、４０質量部以下が好ましく、２０質量部以下がより好ましい。
【００９２】
シリコンを主成分とする充填材の接着剤組成物中の含有量は、耐ブロッキング性向上の観点から、放射線硬化性化合物１００質量部に対して１質量部以上が好ましく、２質量部以上がより好ましい。また接着剤組成物の接着性の観点から、１０質量部以下が好ましく、８質量部以下がより好ましい。
【００９３】
以上のような添加剤に加え、耐紫外線性を向上するために、紫外線吸収剤（紫外線吸収剤）を接着剤組成物に添加することもできる。
【００９４】
このような紫外線吸収剤としては、例えば、フェニルサリシレート、ブチルフェニルサリシレート及びオクチルフェニルサリシレート等のサリチル酸類；ジヒドロキシベンゾフェノン、ヒドロキシメトキシベンゾフェノン、ヒドロキシオクトキシベンゾフェノン、ヒドロキシドデシルオキシベンゾフェノン、ヒドロキシメトキシスルホベンゾフェノン及びビス（メトキシヒドロキシベンゾイルフェニル）メタン等のベンゾフェノン類；（ヒドロキシメチルフェニル）ベンゾトリアゾール、（ヒドロキシブチルフェニル）ベンゾトリアゾール、（ヒドロキシジブチルフェニル）ベンゾトリアゾール、（ヒドロキシブチルメチルフェニル）クロロベンゾトリアゾール、（ヒドロキシジブチルフェニル）クロロベンゾトリアゾール、（ヒドロキシジアミルフェニル）ベンゾトリアゾール及び［ヒドロキシ（テトラヒドロフタルイミドメチル）メチルフェニル］ベンゾトリアゾール等のベンゾトリアゾール類；エチルヘキシルシアノジフェニルアクリレート及びエチルシアノジフェニルアクリレート等のシアノアクリレート類；ヒンダードアミン類等を挙げることができる。
【００９５】
また、酸化防止剤を接着剤組成物に添加することもできる。酸化防止剤としては、アミン−ケトン系、ジフェニルアミン系、ジアリール−Ｐ−フェニレンジアミン系およびアルキルアリール−Ｐ−フェニレンジアミン系等の芳香族第２級アミン系を含むアミン類；モノフェノール系、ビスフェノール系およびヒドロキノン系を含むフェノール類；有機イオウ類；ホスファイト類；これらの複合系などを使用することができ、中でも、汚染性および着色性が少ないことからフェノール類が好ましい。
【００９６】
更に、必要に応じて、合成ゴムエマルジョンを併用して接着剤組成物を作製することもできる。合成ゴムエマルジョンとしては、ポリイソプレンゴム、ポリブタジエンゴム、アクリロニトリル−ブタジエンゴム、メチルメタクリレート−ブタジエンゴム、クロロプレンゴム、ブチルゴム、ポリウレタンゴム、チオコールゴム及びアクリルゴム等の合成ゴムを水性媒体中に分散させたエマルジョンを例示することができる。
【００９７】
また、合成樹脂エマルジョンを併用して感圧接着剤組成物を作製することもできる。合成樹脂エマルジョンとしては、ポリ酢酸ビニル系エマルジョン、酢酸ビニル−エチレン共重合体系エマルジョン、ポリアクリル酸エステル系エマルジョン及びポリ塩化ビニル系エマルジョン等を例示することができる。なお、これらの合成樹脂エマルジョンのなかでも、ガラス転移温度（Ｔｇ）が−３０〜２０℃のものが好適である。
【００９８】
また、天然ゴム系微粒子の分散を安定化させるために乳化剤を接着剤組成物に添加することもできる。このような乳化剤としては、ロジンセッケン、ナフタレンスルホン酸塩、脂肪酸セッケン及びアルキルベンゼンスルホン酸塩などのアニオン系やノニオン系の界面活性剤を用いることができる。
【００９９】
さらに、必要に応じて、接着剤組成物に、ｐＨ調整剤、粘着付与剤、粘度調整剤、老化防止剤、安定剤および着色剤などを混合することもできる。
【０１００】
以上のようにして得られた接着剤組成物を、グラビアコーター、フレキソ、エアーナイフコーター、ワイヤーバー及びバーコーター、オフセット印刷機等の公知の塗布手段により、基体シート上に塗布し、塗膜を形成することができる。
【０１０１】
なかでも、オフセット印刷は精度良く大量印刷ができ、この点で、オフセット印刷によって接着剤層を基体シート上に形成することが好ましい。
【０１０２】
オフセット印刷の中でも、湿し水を用いる平版オフセット印刷より、湿し水を用いない印刷方法、特には湿し水をせず凸版を版面に用いるドライオフセット印刷が好ましい。接着剤組成物が水との相溶性を有する場合であっても、精度良く印刷できるからである。
【０１０３】
なお、基体シートとしてはシート状などの形状を有し、通常の紙の他に、合成紙、ポリエチレン、ポリエチレンテレフタレート、ポリプロピレン及び塩化ビニル等の合成フィルムを用いることもできる。これらの合成フィルムを用いる場合には、基体シートの表面にマット処理およびコロナ処理などの表面処理を施すのが好ましい。
【０１０４】
また、基体シート面への接着剤組成物の塗布量は、接着剤層の接着性、剥離性および透明性を維持するため、１ｇ／ｍ2以上が好ましく、３ｇ／ｍ2以上がより好ましく、４ｇ／ｍ2以上が更に好ましく、一方、３０ｇ／ｍ2以下が好ましく、２０ｇ／ｍ2以下がより好ましく、７ｇ／ｍ2以下が更に好ましい。
【０１０５】
本発明の接着剤組成物を基体シートに塗工し、紫外線、電子線、Ｘ線、ｉ線、ｇ線などの放射線を塗膜に照射して硬化し、感圧接着剤層を形成できる。この結果得られる情報担持用シートの断面構造の例を図２に示す。基体シート４２の上に感圧接着剤層が形成されており、感圧接着剤層は、天然ゴム系微粒子４０が分散された放射線硬化性媒体の放射線硬化物４１である情報担持用シートを得ることができる。なお、分散媒体である放射線硬化性媒体の一部は、硬化前に基体中に拡散していると考えられ、放射線の照射により、放射線硬化性媒体の一部４３は基体中で硬化したり、基体と反応していると考えられる。この結果、接着剤層と基体との高い接着強度を実現できる。
【０１０６】
また、塗膜は硬化前に必要に応じて乾燥されるが、放射線の照射による硬化工程中に乾燥も同時に進行し、また分散媒体が放射線硬化性媒体であるため、短時間で乾燥を終了できるか、乾燥工程を別途に必要としない場合もある。
【０１０７】
〔情報担持用シート〕
ここで、図３（ａ）に、接着剤層が剥離可能な情報担持用シートの例を、図４（ａ）に、接着剤層が剥離不能な情報担持用シートの例を、それぞれ示した。
【０１０８】
図３（ａ）の場合、図３（ｂ）に示すように、接着剤層１０上に秘匿性および親展性などの情報１２が印刷される。その後、図３（ｃ）に示すように、接着剤層１０が重合わされるように情報担持用シートを折り線１１で折り曲げ、接着剤層１０を圧着する。そして、図３（ｄ）に示すように、必要な時に接着剤層１０は剥離され情報１２が読取られる。この場合、接着剤層は、圧着後の所望な時期に容易に剥離できることが要求される。また、接着剤組成物は全面塗工されている。
【０１０９】
一方、図４（ａ）に示す情報担持用シートの場合、図４（ｂ）に示すように、秘匿性および親展性などの情報２２は接着剤層２０が形成されていない位置に印刷される。その後、図４（ｃ）に示すように、接着剤層２０が重合わされるように情報担持用シートを折り線２１で折り曲げ、接着剤層２０を圧着する。そして、図４（ｄ）に示すように、情報２２の読取りは、接着剤層２０を剥離することなく、基体シートの所定位置（例えば、ミシン目２３）を切断する等して行われる。この場合、接着剤層は、圧着後において実質的に剥離しないことが要求される。また、接着剤組成物はパターン塗工されている。
【０１１０】
なお、感圧接着剤組成物の構成物質の配合比率および圧着条件などを変化させることにより、接着剤層を剥離可能とすることもできるし、剥離不能とすることもできる。
【０１１１】
接着剤層が剥離可能な場合、得られた接着剤層上に、必要な情報を印刷および印字することができる。印刷方式としては一般的な印刷機を用いる他、電子写真法、また、印字方式としてはインクジェット法などを採用することができる。インクジェット法の場合、印刷剤はインクであり、電子写真法の場合、印刷剤はトナーである。その後、印刷剤を乾燥および／または定着するため、紫外線を照射することができる。また、印刷剤を乾燥および／または定着するために加熱する場合もある。
【０１１２】
以上に説明した情報情報担持用シートは、２つ折り、３つ折り、切り重ね及び各種の重ね合わせの形で接着でき、見開き面を有するハガキ、各種帳票、通知書および各種カード等として好適に利用できる。
【実施例】
【０１１３】
以下、実施例および比較例により本発明を具体的に説明するが、本発明は以下の実施例に制限されるものではない。なお、特に明記しない限り、試薬等は市販の高純度品を使用した。また、実施例１、２、５および６は参考用である。
【０１１４】
〔実施例１〜６および比較例１〕
天然ゴム系微粒子の水系エマルジョン（天然ゴムラテックス、商品名：Ｎ６４６−Ａ、イーテック社製、天然ゴム微粒子含有量：５３質量％）に、放射線硬化性化合物を混合した。
【０１１５】
放射線硬化性化合物としては次のモノマーを用い、表１に示す配合とした。例えば、実施例１では、天然ゴム微粒子１００質量部に対して、２官能放射線硬化性モノマーを１２０質量部と、１官能放射線硬化性モノマーを４０質量部混合した。
２官能放射線硬化性モノマー：ポリエチレングリコールジアクリレート（商品名：アロニックス  Ｍ−２４０、東亞合成社製）、
１官能放射線硬化性モノマー：モルフォリンアクリレート（商品名：Ａ−Ｍｏ、新中村化学工業株式会社製）、
３官能放射線硬化性モノマー：トリメチロールプロパンＥＯ変性トリアクリレート（商品名：Ｍ−３１０、東亜合成株式会社製）。
【０１１６】
得られた混合物を良く攪拌した後、さらに攪拌を続けながら８０℃の温風で加熱し、水分を気化させて天然ゴム系微粒子の分散媒体を水から放射線硬化性化合物へと置換し、放射線硬化性化合物中に充填材と天然ゴム系微粒子が分散した分散体を得た。分散体の含水率は０．５質量％であった。
【０１１７】
この分散体に、重合開始剤（商品名：バイキュア５５、アクゾノーベル社製）を加え、良く攪拌を行い、感圧接着剤組成物を得た。重合開始剤は放射線硬化性化合物１００質量部に対して１０質量部用いた。
【０１１８】
ＲＩテスター（商品名：ＲＩテスター、石川島産業機械社製）を用い、上記感圧接着剤組成物を、コート紙（商品名：ＯＫコートグリーン、王子製紙社製、１１０ｋｇ連量）にドライオフセット印刷によって全面塗工した。塗工量は３ｇ／ｍ2とした。
【０１１９】
得られた塗工層に、高圧水銀ランプオゾンレス（商品名：Ｈ０４−Ｌ２２、アイグラフィックス社製）を用いて紫外線を照射し、接着剤組成物を硬化させ、情報担持用シートを得た。
【０１２０】
得られた情報担持用シートについて、接着力と表面強度（摩耗）を評価した。結果を表１に示す。
【０１２１】
（１）接着力の測定
情報担持用シートの接着剤層が形成されている面同士を重ね合わせたのち、シーリングマシン（商品名：プレッスルマルチ、トッパン・フォームズ社製）により、ローラ間の幅を２００μｍに設定してシーリングを行った。シーリング後、オートグラフ（商品名：ＡＧＳ−５０Ａ、島津製作所社製）を用い、剥離速度：３００ｍｍ／ｍｉｎ、Ｔ型剥離で接着力を測定した。
【０１２２】
（２）摩耗の評価
板紙摩耗試験機（商品名：板紙耐摩耗試験機、熊谷理機工業社製）を用い、情報担持用シートの接着剤層が形成された面を３００ｇのおもりで１００回擦った後の表面状態を目視で評価した。
優：接着剤層の剥がれが観察されない。超高速プリンターによる情報記録に好適である。
良：接着剤層のおもりで擦った部分がわずかに剥がれるが、高速プリンターによる情報記録に好適であり、超高速プリンターに使用することも可能なレベルである。
可：接着剤層のおもりで擦った部分が若干剥がれるが、高速プリンターによる情報記録に好適である。
不可：接着剤層のおもりで擦った部分に剥離が観察される。高速プリンターによる情報記録に向かない。
【表１】
0004704697.tif 000002
【０１２３】
接着力としては３０ｇｆ／２５ｍｍ（０．２９Ｎ／２５ｍｍ）程度以上あればよく、全ての実施例で接着力は良好であった。摩耗についても全ての実施例で良好であり、このような情報担持シートはより高速なプリンターで情報を記録するに好適である。
【図面の簡単な説明】
【０１２４】
【図１】接着剤組成物の調製方法を説明する模式図である。
【図２】接着剤層を説明するための模式図である。
【図３】接着剤層が剥離可能な場合の情報担持用シートを説明するための模式図である。
【図４】接着剤層が剥離不能な場合の情報担持用シートを説明するための模式図である。
【符号の説明】
【０１２５】
１０  接着剤層
１１  折り線
１２  情報
２０  接着剤層
２１  折り線
２２  情報
２３  ミシン目
３０  天然ゴム系微粒子
３１  水系エマルジョン
３２  放射線硬化性媒体
３３  混合物
３４  温浴
４０  天然ゴム系微粒子
４１  放射線硬化性媒体の硬化層
４２  基体シート
４３  放射線硬化性媒体の硬化層（基体シートに拡散した部分）
【図１】
0004704697.tif 000003
【図２】
0004704697.tif 000004
【図３】
0004704697.tif 000005
【図４】
0004704697.tif 000006